ШИХТА ДЛЯ ПОЛУЧЕНИЯ ЦВЕТНОГО СТЕКЛА
MIXTURE FOR PRODUCING COLOURED GLASS

Изобретение относится к области технологии силикатов и касается производства стекла, которое может быть использовано для изготовления посуды, изделий декоративно-художественного назначения.
Известна шихта для получения цветного стекла, включающая, мас.%: сода 5,0-20,0; кварцевый песок 30,0-80,0; окрашивающая добавка 0,01-8,0 [1].
Задачей изобретения является обеспечение термостойкости цветного стекла при снижении температуры его варки.
2
2
3
2
3
2
2
3
3
2
2
Технический результат достигается тем, что шихта для получения цветного стекла, содержащая соду, кварцевый песок, окрашивающую добавку, дополнительно включает мел, а в качестве окрашивающей добавки - сухой гальваношлам, характеризующийся следующим средним химическим составом, мас.%: SiO 10,78; AlO 2,73; FeO 12,9; FeO 0,33; TiO 0,21; CrO 1,08; NiO 0,46, CuO 7,09; ZnO 1,42; CaO 27,85; MgO 2,12; SO 1,75; KO 0,88, NaO 2,18; п.п.п. 28,21, при следующем соотношении компонентов, мас.%: сода 7,0-11,0; кварцевый песок 46,0-58,0; мел 3,0-5,0; указанный гальваношлам 30,0-40,0.
Гальваношлам представляет собой продукт очистки и нейтрализации сточных вод гальваноцехов. Отход представляет собой микрогетерогенные коллоидные дисперсные и ультрадисперсные системы, в которых твердой фазой являются нерастворимые в воде аморфизированные гидроксиды металлов, тонко дисперсный гидроксид кальция, а дисперсионной средой - вода. Сухой гальваношлам в виде порошка бурого цвета, со средним размером частиц 0,38 мкм включает кальцит, кварц, гидроксиды тяжелых металлов, гематит, оксид хрома. Состав гальваношлама непостоянен и колеблется в достаточно широком интервале, что связано с особенностями технологического процесса.
В таблице приведены составы шихты.
Компоненты
Состав, мас.%
1
2
3
Сода
7,0
9,0
11,0
Кварцевый песок
58,0
52,0
46,0
Мел
5,0
4,0
3,0
Сухой гальваношлам
30,0
35,0
40,0
Термостойкость стекла, °C
85-90
85-90
85-90
Стекло может быть получено в стекловаренных печах любой конструкции при температуре - 1400°C. Стекло имеет зеленоватую окраску.
Источник информации
1. CN 1131644 A, 1996.